(57)【特許請求の範囲】
【請求項１】
平均繊維径０．１〜３．０μｍの極細繊維を主体とする繊維絡合体と弾性重合体で構成され表面の極細繊維が起毛された研磨布であって、前記の起毛された極細繊維の５０．０〜１００．０％の極細繊維の先端部が、繊維径に対し１２０〜３００％の大きさの径を有することを特徴とする研磨布。
【請求項２】
平均繊維径０．１〜３．０μｍの極細繊維を主体とする繊維絡合体と弾性重合体で構成されたシートを走行させ、前記の極細繊維の平均繊維径に対し１０〜９０倍の平均砥粒径のサンドペーパーを、シート速度に対して１００〜１６０倍の速度で走行する前記シートの進行方向と逆方に回転させ、トータル研削量を１０〜８０ｇ／ｍ２、研削負荷を２００〜１０００Ｗ／ｍの範囲としてバッフィング研削することを特徴とする研磨布の製造方法。
【請求項３】
バッフィング研削時、シートとサンドペーパーの接触長が５〜５０ｍｍの範囲であることを特徴とする請求項２記載の研磨布の製造方法。
【請求項４】
バッフィング研削時、研削クリアランスが、目標厚みに対し０．１〜０．９倍の範囲であることを特徴とする請求項２または３記載の研磨布の製造方法。
【発明の詳細な説明】
【技術分野】
【０００１】
本発明は、研磨布、特に磁気記録ディスクに用いられるアルミニウム合金基板やガラス基板を、超高精度の仕上げで研磨加工および／またはクリーニング加工を施す際に好適に用いられ得る研磨布に関するものである。
【背景技術】
【０００２】
磁気記録ディスクは、近年の高記憶密度化に伴い、ディスク表面の極限までの平滑化が求められている。近年の記録方式は、磁性膜内の磁化容易軸が垂直方向に配向した垂直記録媒体が主流となっているため、磁性層形成前の基板に凹凸や傷が存在すると磁性膜製膜時後に磁化容易軸が傾き異常部となる恐れがある。そのため、磁性膜形成前のディスク表面は、基板表面粗さを０．１ｎｍ以下とし、かつスクラッチ欠点と呼ばれる基板表面の傷を極小化することが要求されている。また、垂直記録媒体以降の記録方式においても、磁性層製膜前の基板への要求は前記と同様極限までの平滑化である。
磁気記録ディスクの基板には、硬質ポリウレタンフォームなどからなる研磨パッドによってスラリー研削を行った後、微小な傷や突起を研削して平滑性を高めるべく、研磨布の表面に遊離砥粒を付着させ、研磨加工を行う方法が用いられている。
【０００３】
研磨加工とは具体的には、磁気記録ディスクの基板を連続回転させた状態で、テープ状の研磨布（研磨テープ）をゴムローラーにより基板に押し付けながら、基板の径方向に往復運動させ、連続的に研磨テープを走行させる。このとき、スラリーを研磨テープと基板との間に供給し、スラリー中に含まれる遊離砥粒が、研磨テープ表面の繊維に微分散した状態で把持され、基板に押し付けられることによって研磨を行うものである。また、同加工において、遊離砥粒を用いないクリーニング加工も行われている。
【０００４】
研磨加工やクリーニング加工において用いられる研磨布としては、従来、不織布を構成する繊維を極細化して磁気記録ディスクの基板表面粗さを小さくし、さらに不織布に弾性重合体を含浸させてクッション性を持たせることによりスクラッチ欠点を極少化するという提案がなされており、一定の成果を上げている（特許文献１〜４参照。）。
【０００５】
ただし、上記従来技術の研磨布は、表面の極細繊維の分散状態が十分なレベルとはいえないため研磨加工時に極細繊維の捩れが発生しやすく、捩れた束状極細繊維が砥粒を強く把持することにより、基板表面に深い傷が入りやすく、スクラッチ性能が低下する傾向があった。
また、研磨布の立毛方法として、バフ段数、サンドペーパー番手、各段における研削重量、サンドペーパー走行速度、およびシート走行速度を調節する方法が提案されており、研磨布の立毛繊維を緻密化し、立毛の方向性を少なくすることに成功している（特許文献５参照。）。しかしながら、この提案では、人工皮革全般に共通する一般的なバフ条件が記載されているに過ぎず、例えば、極細繊維の繊維径を細くした場合等には、最適な条件とすることは困難であった。すなわち、研磨布の繊維径が変わった場合でも、十分な分散性を維持可能な表面を得るための普遍的な立毛条件の設定が求められていた。
【先行技術文献】
【特許文献】
【０００６】
【特許文献１】特開２００１−１２５２号公報
【特許文献２】特開２００２−２７３６５０号公報
【特許文献３】特許第３４５７４７８号公報
【特許文献４】特開２００７−１４４６１４号公報
【特許文献５】特許第４４２３９１５号公報
【発明の概要】
【発明が解決しようとする課題】
【０００７】
そこで本発明の目的は、基板表面粗さの低減を達成しながらも、従来の研磨布よりもスクラッチ欠点を抑えることのできる研磨布を提供することにある。
【課題を解決するための手段】
【０００８】
すなわち本発明は、上記の課題を解決せんとするものであり、平均繊維径０．１〜３．０μｍの極細繊維を主体とする繊維絡合体と弾性重合体で構成され表面の極細繊維が起毛された研磨布であって、前記の起毛された極細繊維の５０．０〜１００．０％の極細繊維の先端部が、繊維径に対し１２０〜３００％の大きさの径を有することを特徴とする研磨布である。
【０００９】
また、本発明の研磨布の製造方法は、平均繊維径０．１〜３．０μｍの極細繊維を主体とする繊維絡合体と弾性重合体で構成されたシートを走行させ、前記の極細繊維の平均繊維径に対し１０〜９０倍の平均砥粒径のサンドペーパーを、シート速度に対して１００〜１６０倍の速度で走行する前記シートの進行方向と逆方に回転させ、トータル研削量を１０〜８０ｇ／ｍ２、研削負荷を２００〜１０００Ｗ／ｍの範囲としてバッフィング研削することを特徴とする研磨布の製造方法である。
【００１０】
本発明の研磨布の製造方法の好ましい態様によれば、前記のバッフィング研削時、シートとサンドペーパーの接触長は５〜５０ｍｍの範囲である。
【００１１】
本発明の研磨布の製造方法の好ましい態様によれば、前記のバッフィング研削時、研削クリアランスは、目標厚みに対し０．１〜０．９倍の範囲である。
【発明の効果】
【００１２】
本発明によれば、研磨布の表面繊維の分散状態が改善されることにより、従来の研磨布に対比して繊維の捩れ、融着等に起因するスクラッチ等の欠点を発生させにくくすることができ、基板表面を平滑化することが可能となる。
【図面の簡単な説明】
【００１３】
【図１】図１は、本発明の研磨布表面の一例を示す図面代用ＳＥＭ拡大（２０００倍）写真である。
【図２】図２は、本発明の実施例２で得られた研磨布表面の図面代用ＳＥＭ拡大（４０倍）写真である。
【発明を実施するための形態】
【００１４】
本発明の研磨布は、平均繊維径０．１〜３．０μｍの極細繊維を主体とする繊維絡合体と弾性重合体で構成され表面の極細繊維が起毛された研磨布であり、極細繊維の束（極細繊維束）が絡合してなる不織布等の繊維絡合体を有してなるものである。本発明では、極細繊維を採用することにより、研磨対象の表面粗さを小さくすることができ、かつスクラッチ等の欠点を発生させにくくすることができる。
【００１５】
極細繊維を形成するポリマーとしては、例えば、ポリエステル、ポリアミド、ポリオレフィンおよびポリフェニレンスルフィド（ＰＰＳ）等を挙げることができる。ポリエステルやポリアミドに代表される重縮合系ポリマーは融点が高いものが多く、研磨加工時に発生する熱に対する耐熱性に優れており好ましく用いられる。ポリエステルの具体例としては、ポリエチレンテレフタレート、ポリブチレンテレフタレートおよびポチトリメチレンテレフタレート等を挙げることができる。また、ポリアミドの具体例としては、ナイロン６、ナイロン６６およびナイロン１２等を挙げることができる。
【００１６】
また、極細繊維を構成するポリマーには、他の成分が共重合されていても良いし、粒子、難燃剤および帯電防止剤等の添加剤を含有させても良い。
【００１７】
極細繊維の平均繊維径は、０．１〜３．０μｍとすることが重要である。平均繊維径を３．０μｍ以下、好ましくは２．５μｍ以下とすることにより、研磨対象の表面粗さを小さくすることができる。一方、平均繊維径を０．１μｍ以上、好ましくは０．３μｍ以上とすることにより、繊維強度および剛性を維持することができるため、研磨を効率良く行うことができる。
【００１８】
極細繊維束の形態としては、極細繊維同士が多少離れていてもよいし、部分的に結合していてもよいし、凝集していてもよい。ここで、結合とは、化学的な反応や物理的な融着等によるものを指し、凝集とは、水素結合等の分子間力によるものを指す。
【００１９】
本発明の研磨布に用いられる不織布等の繊維絡合体において、上記に定義される極細繊維よりも太い繊維が混合されていてもよい。太い繊維が混合されることにより、研磨布の強度が補強され、またクッション性等の特性を向上させることができる。このような極細繊維よりも太い繊維を形成するポリマーとしては、前述の極細繊維を構成するポリマーと同様のものを採用することができる。極細繊維よりも太い繊維の不織布に対する混合量としては、好ましくは３０質量％以下、より好ましくは１０質量％以下とすることにより、研磨布表面の平滑性を維持することができる。また、前記太い繊維は、研磨性能の観点から表面に露出していないことが好ましい。
【００２０】
実施例の測定方法においても後述するように、本発明においては、繊維径が１０μｍを超える繊維が混在している場合には、当該繊維は極細繊維に該当しないものとして平均繊維径の測定対象から除外するものとする。
【００２１】
本発明の研磨布に用いられる、繊維絡合体である不織布としては、短繊維をカードおよびクロスラッパーを用いて積層繊維ウェブを形成させた後にニードルパンチやウォータジェットパンチを施して得られる短繊維不織布や、スパンボンド法やメルトブロー法などから得られる長繊維不織布、および抄紙法で得られる不織布などを適宜採用することができる。なかでも、短繊維不織布やスパンボンド不織布は、後述するような極細繊維束の態様をニードルパンチ処理により得ることができる。
【００２２】
本発明の研磨布は、前記の繊維絡合体が弾性重合体を含有していることが必要である。弾性重合体を含有させることによって、弾性重合体のバインダー効果により極細繊維が研磨布から抜け落ちるのを防止し、起毛時に均一な立毛を形成することが可能となる。また、弾性重合体を含有させることによって、研磨布にクッション性を付与しスクラッチ欠点をより少なくすることができる。
【００２３】
本発明で用いられる弾性重合体としては、例えば、ポリウレタン、ポリウレア、ポリウレタン・ポリウレアエラストマー、ポリアクリル酸、アクリロニトリル・ブタジエンエラストマーおよびスチレン・ブタジエンエラストマー等を用いることができる。中でも、ポリウレタン、ポリウレタン・ポリウレアエラストマーなどのポリウレタン系エラストマーが好ましく用いられる。
【００２４】
ポリウレタン系エラストマーのポリオール成分としては、ポリエステル系、ポリエーテル系およびポリカーボネート系のジオール、もしくはこれらの共重合物を用いることができる。また、ジイソシアネート成分としては、芳香族ジイソシアネート、脂環式イソシアネートおよび脂肪族系イソシアネートなどを使用することができる。
【００２５】
ポリウレタン系エラストマーの重量平均分子量は、好ましくは５０，０００〜３００，０００である。重量平均分子量を５０，０００以上、より好ましくは１００，０００以上、さらに好ましくは１５０，０００以上とすることにより、研磨布の強度を保持し、また極細繊維の脱落を防ぐことができる。また、重量平均分子量を３００，０００以下、より好ましくは２５０，０００以下とすることにより、ポリウレタン溶液の粘度の増大を抑えて極細繊維層への含浸を行いやすくすることができる。
【００２６】
また、弾性重合体には、ポリエステル系、ポリアミド系およびポリオレフィン系などのエラストマー樹脂、アクリル樹脂、およびエチレン−酢酸ビニル樹脂などが含まれていても良い。また、これらの樹脂の含有率は、ポリウレタンの特性を損なわない範囲で含有することが好ましい。含有率としては、０〜３０質量％の範囲が好ましく、より好ましくは０〜２０質量％の範囲である。
【００２７】
また、弾性重合体には、必要に応じて着色剤、酸化防止剤、帯電防止剤、分散剤、柔軟剤、凝固調整剤、難燃剤、抗菌剤および防臭剤などの添加剤が配合されていてもよい。
【００２８】
弾性重合体の含有率は、極細繊維束が絡合してなる繊維構造体に対し、好ましくは５〜２００質量％である。弾性重合体の含有量によって、研磨布の表面状態、クッション性、硬度および強度などを調節することができる。弾性重合体の含有量を５質量％以上、より好ましくは２０質量％以上、さらに好ましくは３０質量％以上とすることにより、繊維脱落を少なくすることができる。一方、弾性重合体の含有量を２００質量％以下、より好ましくは１００質量％以下、さらに好ましくは８０質量％以下とすることにより、加工性および生産性が向上するとともに、表面上において極細繊維が均一分散した状態を得ることができる。
【００２９】
本発明の研磨布の、後述する補強層を除く部分の目付は、好ましくは１００〜６００ｇ／ｍ２である。目付を１００ｇ／ｍ２以上、より好ましくは１５０ｇ／ｍ２以上とすることにより、研磨布の形態安定性・寸法安定性に優れ、研磨加工時の研磨布の伸びによる加工ムラ、スクラッチ欠点の発生を抑えることができる。一方、目付を６００ｇ／ｍ２以下、より好ましくは３００ｇ／ｍ２以下とすることにより、研磨テープの取扱い性が容易となり、また、研磨布のクッション性を適度に抑え、研磨加工時において非研磨面からのゴムローラーによる押付圧を研磨表面に適度に伝播させ、効率的な研磨加工を行うことができる。
【００３０】
また、本発明の研磨布の、後述する補強層を除く部分の厚さは、好ましくは０．１〜１０ｍｍである。厚さを０．１ｍｍ以上、好ましくは０．３ｍｍ以上とすることにより、研磨布の形態安定性・寸法安定性に優れ、研磨加工時の研磨布の伸びによる加工ムラ、スクラッチ欠点の発生を抑えることができる。一方、厚さを１０ｍｍ以下、より好ましくは５ｍｍ以下とすることにより、研磨加工時の押付圧を充分に伝播させることができる。
【００３１】
また、本発明の研磨布は、後述する極細繊維起毛面（研磨に供する側の面）の他方の面に補強層を有することも好ましい態様である。補強層を設けることにより、研磨布の形態安定性・寸法安定性に優れ、研磨加工時の研磨布の伸びによる加工ムラ、およびスクラッチ欠点の発生を抑えることができる。
【００３２】
補強層としては、織物、編物、不織布（紙を含む）およびフィルム状物（プラスチックフィルム、金属薄膜シートなど）等を採用することができる。
【００３３】
本発明の研磨布は、起毛された極細繊維の５０．０〜１００．０％の極細繊維の先端部が、繊維径に対し１２０〜３００％の大きさの径を有することが重要である。前記のように極細繊維の先端部が、繊維径に対し１２０〜３００％の大きさの径を有する状態とは、極細繊維の先端部に球状形等の突起状物が形成されている状態をいう。極細繊維の先端部が繊維径に対し１２０〜３００％の大きさの径を有することで、極細繊維間に適度な距離を維持することができ、立毛した極細繊維の分散性を得ることが可能となり、かつ先端部の径が３００％より大きすぎないことにより、先端部の球状形等の突起状物により、基板表面へのスクラッチ等の欠点を誘発しない。先端部の径は、繊維径に対し好ましくは１３０〜２８０％の範囲大きさであり、より好ましくは１４０〜２６０％の範囲の大きさである。
【００３４】
また、図１に示されるように、先端部の突起状物は球状（球状先端部１）が大部分であるが、台形状のものに代表される多角形状（多角形状先端部２）のものも突起状物とする。また、多角形状の突起については、その最大径（幅）を有する部分を、突起の大きさとして測定するものとする。
【００３５】
また、前記の極細繊維の先端部とは、極細繊維の先端から５０μｍ内に存在する部分を指す。極細繊維の先端から５０μｍより先（研磨布側）内側に存在する突起は、節や異物として先端部の突起としてはカウントしないものとする。
【００３６】
また、本発明においては、前記極細繊維の先端部に突起状物を有する起毛は、測定した全極細繊維の５０．０〜１００．０％の範囲で存在することが重要である。突起状物を有する起毛が５０．０％以上存在させることにより十分な分散性が得られ、６０．０％以上の範囲とすることにより、より分散性を向上させることができる。
【００３７】
本発明の研磨布は、研磨に供する側の面の表面に起毛処理が施され立毛を有することが重要である。立毛を形成することにより、前記のような極細繊維の分散を得ることができ、さらに表面繊維に適度なクッション性が得られるため、スクラッチ欠点をより少なくすることができる。
【００３８】
本発明の研磨布の立毛長は、０．１〜２．０ｍｍの範囲であることが好ましい。立毛長が２．０ｍｍより長いと、研磨時に極細繊維間の捩れが発生しやすくなり、スクラッチ性能が低下する。また、立毛長が０．１ｍｍ未満では、研磨布表面に存在する立毛した極細繊維の面積が少なくなるため、立毛が存在しない部分に砥粒が凝集しやすくなることにより、加工ムラやスクラッチ性能の低下を招く。
【００３９】
後に詳しく説明するように、上記のような極細繊維先端部を得るためには、起毛処理時、極細繊維に対して、適切な砥粒のサイズ、研磨布シート加工速度に対し適切なサンドペーパー速度、適切な研削量、研削負荷、シートとサンドペーパーの接触長および研削クリアランスをとることにより、ポリウレタンと結合した極細繊維が効率的に掘り起こされ、かつ極細繊維がサンドペーパーの砥粒により若干引き伸ばされた後に引きちぎられることにより、引き伸ばされた部分が収縮し、先端部に極細繊維より径の大きい球状形等の突起状物が形成されることになる。
【００４０】
次に、本発明の研磨布を製造する方法について説明する。
【００４１】
極細繊維束が絡合してなる不織布のような繊維絡合体を得る手段としては、極細繊維発生型繊維を用いることが好ましい。極細繊維から直接繊維絡合体を製造することは困難であるが、極細繊維発生型繊維から繊維絡合体を製造し、この繊維絡合体における海島型複合繊維から極細繊維を発生させることにより、極細繊維束が絡合してなる繊維絡合体を得ることができる。
【００４２】
極細繊維発生型繊維としては、溶剤溶解性の異なる２成分の熱可塑性樹脂を海成分と島成分とし、海成分を溶剤などを用いて溶解除去することによって島成分を極細繊維とする海島型繊維や、２成分の熱可塑性樹脂を繊維断面に放射状または多層状に交互に配置し、各成分を剥離分割することによって極細繊維に割繊する剥離型複合繊維などを採用することができる。
【００４３】
海島型繊維には、海島型複合用口金を用い海成分と島成分の２成分を相互配列して紡糸する海島型複合繊維や、海成分と島成分の２成分を混合して紡糸する混合紡糸繊維などがあるが、均一な繊度の極細繊維が得られる点、また十分な長さの極細繊維が得られシート状物の強度にも資する点から、海島型複合繊維が好ましく用いられる。
【００４４】
海島型繊維の海成分としては、ポリエチレン、ポリプロピレン、ポリスチレン、ナトリウムスルホイソフタル酸やポリエチレングリコールなどを共重合した共重合ポリエステル、およびポリ乳酸等を用いることができる。
海成分の溶解除去は、弾性重合体を付与する前、付与した後、起毛処理後、のいずれのタイミングで行ってもよい。
不織布等の繊維絡合体を得る方法としては、前述のとおり、繊維ウェブをニードルパンチやウォータジェットパンチにより絡合させる方法、スパンボンド法、メルトブロー法および抄紙法などを採用することができ、なかでも、前述のような極細繊維束の態様とする上で、ニードルパンチやウォータジェットパンチなどの処理を経るものが好ましい。
【００４５】
ニードルパンチ処理に用いられるニードルにおいて、ニードルバーブ（切りかき）の数は好ましくは１〜９本である。ニードルバーブを１本以上とすることにより効率的な繊維の絡合が可能となる。一方、ニードルバーブを９本以下とすることにより繊維損傷を抑えることができる。
【００４６】
ニードルバーブのトータルデプスは、好ましくは０．０４〜０．０９ｍｍである。トータルデプスを０．０４ｍｍ以上とすることにより、繊維束への十分な引掛かりが得られるため効率的な繊維絡合が可能となる。一方、トータルデプスを０．０９ｍｍ以下とすることにより繊維損傷を抑えることが可能となる。
【００４７】
パンチング本数は、好ましくは１０００〜４０００本／ｃｍ２である。パンチング本数を１０００本／ｃｍ２以上とすることにより、緻密性が得られ、高精度の仕上げを得ることができる。一方、パンチング本数を４０００本／ｃｍ２以下とすることにより、加工性の悪化、繊維損傷および強度低下を防ぐことができる。
【００４８】
また、ウォータジェットパンチ処理を行う場合には、水は柱状流の状態で行うことが好ましい。具体的には、直径０．０５〜１．０ｍｍのノズルから圧力１〜６０ＭＰａで水を噴出させると良い。
【００４９】
ニードルパンチ処理あるいはウォータジェットパンチ処理後の極細繊維発生型繊維不織布（繊維絡合体）の見掛け密度は、０．１５〜０．３５ｇ／ｃｍ３であることが好ましい。見掛け密度を０．１５ｇ／ｃｍ３以上とすることにより、研磨布の形態安定性と寸法安定性に優れ、研磨加工時の研磨布の伸びによる加工ムラ、およびスクラッチ欠点の発生を抑えることができる。一方、見掛け密度を０．３５ｇ／ｃｍ３以下とすることにより、弾性重合体を付与するための十分な空間を維持することができる。
【００５０】
このようにして得られた極細繊維発生型繊維不織布（繊維絡合体）は、緻密化の観点から、乾熱もしくは湿熱、またはその両者によって収縮させ、さらに高密度化することが好ましい。また、カレンダー処理等により厚み方向に圧縮してもよい。
【００５１】
極細繊維発生型繊維から易溶解性ポリマー（海成分）を溶解する溶剤としては、海成分がポリエチレンやポリスチレン等のポリオレフィンであればトルエンやトリクロロエチレン等の有機溶媒が用いられ、海成分がポリ乳酸や共重合ポリエステルであれば水酸化ナトリウム等のアルカリ水溶液を用いることができる。また、極細繊維発生加工（脱海処理）は、溶剤中に極細繊維発生型繊維（からなる不織布）を浸漬し、窄液することによって行うことができる。
【００５２】
また、極細繊維発生加工には、連続染色機、バイブロウォッシャー型脱海機、液流染色機、ウィンス染色機およびジッガー染色機等の公知の装置を用いることができる。極細繊維発生加工は、立毛処理前に行ってもよいし立毛処理後に行ってもよい。
【００５３】
また、研磨布表面の繊維分布の緻密性および均一性を得るためには、ポリウレタンを主成分とした弾性重合体は、極細繊維の繊維束が絡合してなる不織布（繊維絡合体）について、極細繊維の繊維束内部には実質的に存在しないことが好ましい。繊維束内部にまで弾性重合体が存在すると、弾性重合体が各極細繊維と接着して存在することになるため、バフィング処理の際に表面繊維が引きちぎられやすく、かつ、立毛を形成し難い。
【００５４】
弾性重合体が、極細繊維の繊維束内部には実質的に存在しない形態を得る方法としては、弾性重合体をジメチルホルムアミドなどの溶剤により溶液とし、
（１）極細繊維発生型の海島型複合繊維が絡合した不織布（繊維絡合体）に、前記弾性重合体溶液を含浸し、水もしくは有機溶媒水溶液中で凝固させた後、海島型複合繊維の海成分を、弾性重合体は溶解しない溶剤で溶解除去する方法や、
（２）極細繊維発生型の海島型複合繊維が絡合した不織布に、鹸化度が好ましくは８０％以上のポリビニルアルコールを付与し、繊維の周囲の大部分を保護した後、海島型複合繊維の海成分を、ポリビニルアルコールは溶解しない溶剤で溶解除去し、次いで弾性重合体の溶液を含浸し、水もしくは有機溶剤水溶液中で凝固させた後、ポリビニルアルコールを除去する方法
などを好ましく用いることができる。
【００５５】
前記弾性重合体を繊維絡合体に付与する際に用いられる溶媒としては、Ｎ，Ｎ’−ジメチルホルムアミドやジメチルスルホキシド等を好ましく用いることができる。また、水中にエマルジョンとして分散させた水系ポリウレタンとしてもよい。
【００５６】
溶媒に溶解した弾性重合体溶液に繊維絡合体を浸漬する等して弾性重合体を繊維絡合体に付与し、その後、乾燥することによって弾性重合体を実質的に凝固し固化させる。乾燥にあたっては繊維絡合体および弾性重合体の性能が損なわない程度の温度で加熱してもよい。
【００５７】
このようにして得られた研磨布用のシートの起毛処理は、サンドペーパーやロールサンダーなどを用いて行うことができる。特に、サンドペーパーを用いることにより、均一かつ緻密な立毛を形成することができる。さらに、研磨布の表面に前記のような均一な極細繊維の立毛を形成させるためには、（１）極細繊維と用いられるサンドペーパーの砥粒径の比率、（２）サンドペーパーとシート速度の比率、（３）研削量、および（４）研削負荷を適切な範囲に制御する必要がある。また、研削負荷を低減するために、バフ段数を３段以上の多段バッフィングとし、前半の１〜２段以上でトータル研削量の７０〜９０％、最終の１段で３０〜１０％の研削を行い、表面を整えることが好ましい。また、３段バッフィングの場合は、トータル研削量に対し、１段目で５０〜７０％、２段目で２０〜３０％、３段目で１０〜２０％とすることが好ましい。１段目で５０％以上研削を行うことにより粗い厚み調整を行い、２、３段目で仕上げを行うことが好ましい。具体的には、２段目で１段目の半分以下の研削とし、３段目は２段目の半分以下の研削として仕上げ研削を行うことが好ましい。
【００５８】
前記の起毛処理を行うためには、（１）極細繊維の平均繊維径に対し１０〜９０倍の平均粒径の砥粒のサンドペーパーを用いて表面研削することが重要である。平均繊維径に対し、平均砥粒径を前記範囲とすることにより、弾性重合体と結合した極細繊維を、効率的に起毛処理して立毛を形成することが可能であり、立毛による極細繊維同士の融着等を発生しにくくすることが可能である。繊維径に対する平均砥粒径は、好ましくは１５〜８５倍であり、より好ましくは２０〜８０倍である。
【００５９】
また、（２）サンドペーパーの速度とシート速度の関係は、サンドペーパーをシートの進行方向に対して１００〜１６０倍の速度で、シートの進行方向と逆方向に回転させることが重要である。シート速度とサンドペーパーの速度を前記範囲とすることにより、研削負荷を抑え、極細繊維同士の融着等を発生しにくくすることが可能である。
【００６０】
サンドペーパーの速度は、４００〜１５００ｍ／分であることが好ましく、より好ましくは５００〜１２００ｍ／分である。シート速度は、３．０〜１８．０ｍ／分であることが好ましく、より好ましくは４．０〜１６．０ｍ／分である。また、サンドペーパーの速度は、シート速度に対し、１００〜１６０倍の速度が好ましく、より好ましくは１０５〜１５５倍である。
【００６１】
また、（３）バッフィング研削により研削する量は、１０〜８０ｇ／ｍ２とすることが重要である。研削量を１０ｇ／ｍ２以上とすることにより十分な品位を得ることができ、研削量を８０ｇ／ｍ２以下とすることにより繊維の融着を抑えることができる。研削量は、好ましくは２０〜７０ｇ／ｍ２であり、より好ましくは３０〜６０ｇ／ｍ２である。
【００６２】
また、（４）バッフィング研削での研削負荷は、２００〜１０００Ｗ／ｍの範囲とすることが重要であり、研削負荷は、好ましくは３００〜９００Ｗ／ｍの範囲である。研削負荷を１０００Ｗ／ｍ以下とすることにより、繊維の融着等を発生させることなく、極細繊維を有効に削り出すことが可能となり、研削負荷を２００Ｗ／ｍ以上とすることにより十分な研削が実施できる。多段バッフィングの場合は、各段における最大負荷を前記範囲とすることが必要である。
【００６３】
また、バッフィング研削でのシートとサンドペーパーの接触長は、シート進行方向全幅に対し、５〜５０ｍｍの範囲が好ましく、より好ましくは１０〜４０ｍｍの範囲である。接触長を５ｍｍ以上とすることにより、バッフィングに十分な研削長を維持することが可能であり、接触長を５０ｍｍ以下とすることにより、シートにかかる負荷を一定以下に低減することができ、繊維の融着等を発生させない。
【００６４】
また、バッフィング研削での研削クリアランスは、目標厚みに対し、０．１〜０．９倍であることが好ましく、より好ましくは０．２〜０．８倍の範囲である。研削クリアランスを０．１倍以上とすることにより、シートが破断しない程度の押付け状態を維持することができ、研削クリアランスを０．９倍以下とすることによりサンドペーパーの十分な押付状態を維持できる。
【００６５】
上記条件でバッフィング研削することにより、ポリウレタン等の弾性性重合体と結合した極細繊維が効率的に掘り起こされ、さらに掘り起こされた極細繊維一本一本が、サンドペーパーの砥粒により若干引き伸ばされた後に引きちぎられることにより、引き伸ばされた部分が収縮し、先端部に極細繊維より径の大きい球状、あるいは多角形状の突起状物が形成されることになる。
【００６６】
なお、特許文献５の図４の写真では、研磨布表面繊維の先端が一部球状になっているように見えるが、３段バッフィングの研削比率や、研削負荷が本発明の研磨条件とは異なるため、先端部が繊維径に対し１２０〜３００％の大きさの径を有する極細繊維は、２０〜４０％程度しか存在しないものである。
【００６７】
本発明の研磨布は、例えば、加工効率と安定性の観点から３０〜５０ｍｍ幅のテープ状にカットして研磨加工用テープやクリーニング加工用テープとして用いることができる。
【００６８】
研磨加工方法としては、上記のような研磨加工用テープと遊離砥粒を含むスラリーとを用いて、アルミニウム合金等からなる磁気記録ディスク基板の研磨加工を行うことができる。スラリーとしては、ダイヤモンド微粒子などの高硬度砥粒を水系分散媒に分散したものが好ましく用いられる。砥粒径としては、本発明の研磨布を構成する極細繊維に適合した砥粒の保持性と分散性の観点から、１００ｎｍ以下のものが好ましい。
【００６９】
また、本発明の研磨布は、遊離砥粒を用いないクリーニング加工にも好ましく用いることができる。
【実施例】
【００７０】
［測定方法と評価用加工方法］
（１）融点
パーキンエルマー社（Ｐｅｒｋｉｎ  Ｅｌｍａｅｒ）製ＤＳＣ−７を用いて２ｎｄ  ｒｕｎでポリマーの溶融を示すピークトップ温度をポリマーの融点とした。このときの昇温速度は１６℃／分で、サンプル量は１０ｍｇとした。
【００７１】
（２）メルトフローレイト（ＭＦＲ）
試料ペレット４〜５ｇを、ＭＦＲ計電気炉のシリンダーに入れ、東洋精機製メルトインデクサー（Ｓ１０１）を用いて、荷重２１６０ｇｆ、温度２８５℃の条件で、１０分間に押し出される樹脂の量（ｇ）を測定した。同様の測定を３回繰り返し、平均値をＭＦＲとした。
（３）バッフィング加工時の研削負荷
研磨布表面起毛時のバッフィング工程において、シートと接触していないときのサンドペーパーの回転にかかる電力：仕事量（Ｗ０）を事前に測定し、その後、シートを通しバッフィング加工を行った際の電力（Ｗ１）を測定し、Ｗ１−Ｗ０により、バッフィング加工にかかる電力（Ｗ２）を算出した。多段バッフィングの場合は、研削負荷が高い段が１段でもあると融着等の影響が出るため、研削負荷が最も大きい段の値を最大研削負荷とした。
【００７２】
（４）極細繊維の平均繊維径
研磨布の極細繊維を含む厚み方向に垂直な断面を、走査型電子顕微鏡（ＳＥＭ  キーエンス社製ＶＥ−７８００型）を用いて３０００倍で観察し、３０μｍ×３０μｍの視野内で無作為に抽出した５０本の単繊維直径をμｍ単位で、有効数字３桁で測定した。ただし、これを３ヶ所で行い、合計１５０本の単繊維の直径を測定し、有効数字３桁目を四捨五入し平均値を有効数字２桁で算出した。繊維径が１０μｍを超える繊維が混在している場合には、当該繊維は極細繊維に該当しないものとして平均繊維径の測定対象から除外するものとする。また、極細繊維が異形断面の場合、まず単繊維の断面積を測定し、当該断面を円形と見立てた場合の直径を算出することによって単繊維の直径を求める。
【００７３】
（５）研磨布表面の極細繊維先端の繊維径
研磨布表面を、ＳＥＭを用いて２０００倍で写真撮影し、得られた写真中に存在する、先端部分が明確に確認できる極細繊維を３本抽出し、先端部分の繊維径と直角方向の径を測定し、極細繊維の繊維径で割り返した値を百分率で算出した。これを１０箇所で行い、極細繊維３０本の平均値を算出した。
【００７４】
（６）研磨加工
研磨布を、３０ｍｍ幅のテープとした。研磨対象として、表面粗さが０．３ｎｍ以下に制御されたＫＭＧ社製のアモルファスガラスからなるガラス基板を用いた。研磨布表面に１次粒子径５ｎｍ単結晶ダイヤモンド粒子が平均径８０ｎｍにクラスター化した遊離砥粒の濃度０．０１％のスラリーを、５０ｍｌ／分で滴下した。また、テープ走行速度７０ｍｍ／分、ディスク回転数は６００ｒｐｍ、揺動は１００回／分とし、押付圧は１．５ｋｇｆとし、１５秒間研磨した。これを、各ディスクの両面について実施した。
【００７５】
（７）基板表面粗さ
Ｖｅｅｃｏ社製“ＡＦＭ  ＮａｎｏＳｃｏｐｅ”（登録商標）IIIａを用い、タッピングモードで測定した。基板上の観察領域は、１０μｍ×１０μｍとし、基板上の任意の１点を測定し、任意の３点の平均値を表面粗さ（Ｒａ）とした。
【００７６】
（８）スクラッチ点数
研磨加工後の基板５枚の両面、すなわち計１０表面の全領域を測定対象として、光学表面分析計（Ｃａｎｄｅｌａ６１００）を用いて、深さ５ｎｍ以上の溝をスクラッチとしてスクラッチ点数を測定し、１０表面の測定値の平均値で評価した。数値が低いほど高性能であることを示す。
【００７７】
［実施例１］
（原綿）
（海成分と島成分）
融点２２０℃、ＭＦＲ５８．３のナイロン６を島成分とし、融点５３℃、ＭＦＲ３００のアクリル酸２−エチルヘキシルを２２ｍｏｌ％共重合した共重合ポリスチレン（ｃｏ−ＰＳｔ）を海成分とした。
【００７８】
（紡糸・延伸）
上記の島成分と海成分を用い、３７６島／ホールの海島型複合口金を用いて、紡糸温度２８５℃、島／海質量比率４０／６０、吐出量１．９ｇ／分・ホール、紡糸速度１０００ｍ／分で溶融紡糸した。次いで、８５℃の温度の液浴中で３．０倍に延伸し、押し込み型捲縮機を用いて捲縮を付与し、カットして、単繊維繊度が４．７ｄｔｅｘ、繊維長が５１ｍｍの海島型複合繊維の原綿を得た。
【００７９】
（極細繊維発生型繊維不織布）
上記の海島型複合繊維の原綿を用い、カード工程とクロスラッパー工程を経て、積層繊維ウェブを形成した。次いで、得られた積層繊維ウェブを、トータルバーブデプス０．０８ｍｍのニードル１本を植込んだニードルパンチ機を用いて、針深度８ｍｍ、パンチ本数２０００本／ｃｍ２でニードルパンチし、目付が７００ｇ／ｍ２、見掛け密度が０．２１９ｇ／ｃｍ３の極細繊維発生型繊維不織布を作製した。
【００８０】
（研磨布）
上記の極細繊維発生型繊維不織布を９５℃の温度で熱水収縮処理させた後、ポリビニルアルコールを繊維質量に対し２４質量％付与後、乾燥させた。このようにして得られた不織布に、ポリマージオールがポリエーテル系７５質量％とポリエステル系２５質量％とからなるポリウレタンを、繊維質量に対して固形分で２１質量％付与し、液温３５℃の３０％ＤＭＦ水溶液でポリウレタンを凝固させ、約８５℃の温度の熱水で処理し、ＤＭＦおよびポリビニルアルコールを除去した。その後、エンドレスのバンドナイフを有する半裁機により厚み方向に半裁してシートを得た。得られたシートの非半裁面を、平均砥粒径５５μｍ（砥粒径／極細繊維径の比率：７５）のサンドペーパーを用いて、サンドペーパー速度８００ｍ／分とし、サンドペーパーの回転と逆方向にシートを進行させ、シート速度５．３ｍ／分（比率：１５１）、サンドペーパーの接触長を４０ｍｍ、クリアランスを目標厚みの０．７倍とし、３段バッフィングにて研削量６０：３０：１０の比率で、トータル研削量５０ｇ／ｍ２、最大研削負荷を６００Ｗ／ｍ、バッフィング研削し起毛された立毛を有する研磨布を作製した。
【００８１】
得られた研磨布は、極細繊維の平均繊維径が０．７３μｍ、厚さが０．５３ｍｍ、目付が１７５ｇ／ｍ２、見かけ密度が０．３３０ｇ／ｃｍ３であった。得られた研磨布を用いて研磨性能評価を実施したところ、基板表面粗さ、スクラッチ個数ともに満足のいくものであり、研磨後の表面も均一性の高いものであった。結果を表１に示す。
【００８２】
［実施例２］
（原綿）
島本数２００島／ホールの海島型複合口金を用いて、吐出量２．０ｇ／分・ホールとしたこと以外は、実施例１と同様にして、単繊維繊度が５．６ｄｔｅｘ、繊維長が５１ｍｍの海島型複合繊維の原綿を得た。
【００８３】
（極細繊維発生型繊維不織布）
上記の海島型複合繊維の原綿を用いたこと以外は、実施例１と同様にして極細繊維発生型繊維不織布を得た。
【００８４】
（研磨布）
平均砥粒径９０μｍ（砥粒径／極細繊維径の比率：８２）のサンドペーパーを用いて、ペーパー速度１０００ｍ／分、シート速度１０．０ｍ／分（比率：１００）、３段バッフィングのトータルバッフィング研削量４３ｇ／ｍ２、最大研削負荷を５５０Ｗ／ｍでバッフィング研削し起毛された立毛を有する研磨布を作製したこと以外は、実施例１と同様にして研磨布を得た。得られた研磨布は、極細繊維の平均繊維径が１．１μｍ、厚さが０．５２ｍｍ、目付が１６９ｇ／ｍ２、見かけ密度が０．３２５ｇ／ｃｍ３であった。結果を表１に示す。
【００８５】
［実施例３］
（原綿）
島本数３６島／ホールの海島型複合口金を用いて、吐出量１．１ｇ／分・ホールとしたこと以外は、実施例１と同様にして、繊度が５．４ｄｔｅｘ、繊維長が５１ｍｍの海島型複合繊維の原綿を得た。
【００８６】
（極細繊維発生型繊維不織布）
上記の海島型複合繊維の原綿を用いたこと以外は、実施例１と同様にして極細繊維発生型繊維不織布を得た。
【００８７】
（研磨布）
平均砥粒径５５μｍ（砥粒径／極細繊維径の比率：２１）のサンドペーパーを用いて、ペーパー速度１０００ｍ／分、シート速度８．０ｍ／分（比率：１２５）、３段バッフィングのトータルバッフィング研削量７５ｇ／ｍ２、最大研削負荷を９００Ｗ／ｍでバッフィング研削し起毛された立毛を有する研磨布を作製したこと以外は、実施例１と同様にして研磨布を得た。得られた研磨布は、極細繊維の平均繊維径が２．６μｍ、厚さが０．５１ｍｍ、目付が１６５ｇ／ｍ２、見かけ密度が０．３２４ｇ／ｃｍ３であった。結果を表１に示す。
【００８８】
［実施例４］
（原綿）
融点２６０℃、ＭＦＲ４６．５のＰＥＴを島成分とし、融点８５℃、ＭＦＲ１１７のポリスチレンを海成分としたこと以外は、実施例２と同様にして、繊度が５．５ｄｔｅｘ、繊維長が５１ｍｍの海島型複合繊維の原綿を得た。
【００８９】
（極細繊維発生型繊維不織布）
上記の海島型複合繊維の原綿を用いたこと以外は、実施例１と同様にして極細繊維発生型繊維不織布を得た。
【００９０】
（研磨布）
平均砥粒径５５μｍ（砥粒径／極細繊維径の比率：５５）のサンドペーパーを用いて、ペーパー速度８００ｍ／分、シート速度５．５ｍ／分（比率：１４５）、３段バッフィングのトータルバッフィング研削量５４ｇ／ｍ２、最大研削負荷を６３０Ｗ／ｍでバッフィング研削し起毛された立毛を有する研磨布を作製したこと以外は、実施例１と同様にして研磨布を得た。得られた研磨布は、極細繊維の平均繊維径が１．０μｍ、厚さが０．５３ｍｍ、目付が１６８ｇ／ｍ２、見かけ密度が０．３１７ｇ／ｃｍ３であった。結果を表１に示す。
【００９１】
［実施例５］
（原綿）
融点２６０℃、ＭＦＲ４６．５のＰＥＴを島成分とし、融点２３０℃、ＭＦＲ１００の５−ナトリウムイソフタル酸８モル％を共重合させた共重合ＰＥＴを海成分としたこと以外は、実施例１と同様にして、繊度４．７ｄｔｅｘ、繊維長５１ｍｍの海島型複合繊維の原綿を得た。
【００９２】
（極細繊維発生型繊維不織布）
上記の海島型複合繊維の原綿を用いたこと以外は、実施例１と同様にして目付が６９５ｇ／ｍ２、見掛け密度が０．２２８ｇ／ｃｍ３の海島型複合繊維からなる不織布を得た。
【００９３】
（水分散型ポリウレタン液）
非イオン系強制乳化型ポリウレタンエマルジョン（ポリカーボネート系）に、感熱ゲル化剤として硫酸ナトリウムをポリウレタン固形分対比４質量％添加し、ポリウレタン液濃度が１０質量％となるように水分散型ポリウレタン液を調整した。
（研磨布）
上記の海島型複合繊維からなる不織布に、上記の水分散型ポリウレタン液を付与し、乾燥温度１２０℃で５分間熱風乾燥して、ポリウレタンの付着量が不織布の島成分に対して３０質量％であるポリウレタン付シートを得た。
【００９４】
上記ポリウレタン付シートを、液流染色機を用いて９０℃の温度に加熱した濃度２０ｇ／Ｌの水酸化ナトリウム水溶液に浸漬し、３０分間処理し、海島型複合繊維から海成分を溶解除去した。その後、エンドレスのバンドナイフを有する半裁機により厚み方向に半裁し、非半裁面を平均砥粒径５５μｍ（砥粒径／極細繊維径の比率：８２）のサンドペーパーを用いて、ペーパー速度１０００ｍ／分、シート速度１０．０ｍ／分（比率：１００）、３段バッフィングのトータルバッフィング研削量４３ｇ／ｍ２、最大研削負荷を５３０Ｗ／ｍでバッフィング研削し起毛された立毛を有する研磨布を作製したこと以外は、実施例１と同様にして研磨布を得た。得られた研磨布は、極細繊維の平均繊維径が０．６７μｍ、厚さが０．５２ｍｍ、目付が１７３ｇ／ｍ２、見かけ密度が０．３３３ｇ／ｃｍ３であった。結果を表１に示す。
［実施例６］
（原綿）
島本数６００島／ホールの海島型複合口金を用いて、吐出量１．０ｇ／分・ホールとしたこと以外は、実施例１と同様にして、単繊維繊度が２．２ｄｔｅｘ、繊維長が５１ｍｍの海島型複合繊維の原綿を得た。
【００９５】
（極細繊維発生型繊維不織布）
上記の海島型複合繊維の原綿を用いたこと以外は、実施例１と同様にして極細繊維発生型繊維不織布を得た。
【００９６】
（研磨布）
平均砥粒径１５μｍ（砥粒径／極細繊維径の比率：３８）のサンドペーパーを用いて、ペーパー速度８００ｍ／分、シート速度５．５ｍ／分（比率：１４５）、３段バッフィングのトータルバッフィング研削量１９ｇ／ｍ２、最大研削負荷を２１０Ｗ／ｍでバッフィング研削し起毛された立毛を有する研磨布を作製したこと以外は、実施例１と同様にして研磨布を得た。得られた研磨布は、極細繊維の平均繊維径が０．４０μｍ、厚さが０．５５ｍｍ、目付が１９０ｇ／ｍ２、見かけ密度が０．３４５ｇ／ｃｍ３であった。結果を表１に示す。
【００９７】
［比較例１］
（原綿）
実施例１で用いたと同様の、単繊維繊度が４．７ｄｔｅｘ、繊維長が５１ｍｍの海島型複合繊維の原綿を用いた。
【００９８】
（極細繊維発生型繊維不織布）
実施例１と同様にして、極細繊維発生型繊維からなる不織布を得た。
【００９９】
（研磨布）
平均砥粒径５５μｍ（砥粒径／極細繊維径の比率：７５）のサンドペーパーを用いて、ペーパー速度８００ｍ／分、シート速度１０．０ｍ／分（比率：８０）、３段バッフィングのトータルバッフィング研削量５０ｇ／ｍ２、最大研削負荷を６４０Ｗ／ｍでバッフィング研削し起毛された立毛を有する研磨布を作製したこと以外は、実施例１と同様にして研磨布を得た。得られた研磨布は、極細繊維の平均繊維径が０．７３μｍ、厚さが０．５３ｍｍ、目付が１７２ｇ／ｍ２、見かけ密度が０．３２５ｇ／ｃｍ３であった。ペーパー速度とシート速度の比率が８０と低かったため、研削が有効にされておらず、繊維長はまばらで、表面繊維に融着が散見されるものであり、研磨性能についても、基板表面粗さ、スクラッチ個数ともに満足のいくものではなかった。結果を表１に示す。
【０１００】
［比較例２］
（原綿）
実施例３で用いた海島型複合繊維の原綿と同様の原綿を用いた。
【０１０１】
（極細繊維発生型繊維不織布）
上記の海島型複合繊維の原綿を用いたこと以外は、実施例１と同様にして、極細繊維発生型繊維不織布を得た。
【０１０２】
（研磨布）
平均砥粒径１５μｍ（砥粒径／極細繊維径の比率：６）のサンドペーパーにて、ペーパー速度１０００ｍ／分、シート速度１０．０ｍ／分（比率：１００）、３段バッフィングのトータルバッフィング研削量５０ｇ／ｍ２、最大研削負荷を５７０Ｗ／ｍでバッフィング研削し起毛された立毛を有する研磨布を作製したこと以外は、実施例１と同様にして研磨布を得た。得られた研磨布は、極細繊維の平均繊維径が２．６μｍ、厚さが０．５２ｍｍ、目付が１６８ｇ／ｍ２、見かけ密度が０．３２３ｇ／ｃｍ３であった。砥粒径と繊維径の比率が６であったため、砥粒径が小さすぎることで効率的に研削が行えず、繊維長がまばらとなるばかりでなく、一部表面繊維には融着が見られた。また、研磨性能についても、基板表面粗さ、スクラッチ個数ともに満足のいくものではなかった。結果を表１に示す。
【０１０３】
［比較例３］
（原綿）
実施例４と同様の、繊度が５．５ｄｔｅｘ、繊維長が５１ｍｍの海島型複合繊維の原綿を用いた。
【０１０４】
（極細繊維発生型繊維不織布）
上記の海島型複合繊維の原綿を用いたこと以外は、実施例１と同様にして極細繊維発生型繊維不織布を得た。
【０１０５】
（研磨布）
３段バッフィングのトータルバッフィング研削量７ｇ／ｍ２、最大研削負荷を１３０Ｗ／ｍでバッフィング研削し起毛された立毛を有する研磨布を作製したこと以外は、実施例４と同様にして研磨布を得た。得られた研磨布は、極細繊維の平均繊維径が１．０μｍ、厚さが０．５４ｍｍ、目付が１７６ｇ／ｍ２、見かけ密度が０．３２６ｇ／ｃｍ３であった。研削量が７ｇ／ｍ２であり、研削負荷も１３０Ｗ／ｍであったため、研削が十分行えず、繊維長がまばらであるだけでなく、表面にポリウレタンの削り残しが散見されるものであった。また、研磨性能についても、基板表面粗さ、スクラッチ個数ともに満足のいくものではなかった。結果を表１に示す。
【０１０６】
［比較例４］
（原綿）
実施例４で用いたのと同様のＰＥＴとポリスチレンを、それぞれ海成分と島成分として用いた。また、島本数１６島／ホールの海島型複合口金を用いて、島／海質量比率６０／４０、吐出量１．９ｇ／分・ホール、島としたこと以外は、実施例１と同様にして、繊度３．６ｄｔｅｘ、繊維長５１ｍｍの海島型複合繊維の原綿を得た。
【０１０７】
（極細繊維発生型繊維不織布）
上記の海島型複合繊維の原綿を用いたこと以外は、実施例１と同様にして極細繊維発生型繊維不織布を得た。
【０１０８】
（研磨布）
平均砥粒径７５μｍ（砥粒径／極細繊維径の比率：２１）のサンドペーパーを用いて、ペーパー速度１０００ｍ／分、シート速度１０．０ｍ／分（比率：１００）、３段バッフィングのトータルバッフィング研削量４３ｇ／ｍ２、最大研削負荷を４６０Ｗ／ｍでバッフィング研削し起毛された立毛を有する研磨布を作製したこと以外は、実施例１と同様にして研磨布を得た。得られた研磨布は、極細繊維の平均繊維径が３．５μｍ、厚さ０．５２ｍｍ、目付１７８ｇ／ｍ２、見かけ密度０．３４２ｇ／ｃｍ３であった。研磨布の繊維径が３．５μｍと太いために、表面の極細繊維の先端は引きちぎられた状態となっており、極細繊維先端に球状の突起は形成されなかった。また、繊維径が太いことにより、研磨性能についても、基板表面粗さ、スクラッチ個数ともに満足のいくものではなかった。結果を表１に示す。
【０１０９】
［比較例５］
（原綿）
実施例１で用いた海島型複合繊維の原綿と同様の原綿を用いた。
【０１１０】
（極細繊維発生型繊維不織布）
上記の海島型複合繊維の原綿を用いたこと以外は、実施例１と同様にして、極細繊維発生型繊維不織布を得た。
【０１１１】
（研磨布）
平均砥粒径７５μｍ（砥粒径／極細繊維径の比率：１０３）のサンドペーパーにて、ペーパー速度８００ｍ／分、シート速度５．３ｍ／分（比率：１５１）、３段バッフィングのトータルバッフィング研削量５０ｇ／ｍ２、最大研削負荷を５８０Ｗ／ｍでバッフィング研削し起毛された立毛を有する研磨布を作製したこと以外は、実施例１と同様にして研磨布を得た。得られた研磨布は、極細繊維の平均繊維径が０．７３μｍ、厚さが０．５３ｍｍ、目付が１７０ｇ／ｍ２、見かけ密度が０．３２１ｇ／ｃｍ３であった。砥粒径と繊維径の比率が１０３であったため、砥粒径が大きすぎることで効率的に研削が行えず、繊維長がまばらとなった。また、研磨性能についても、基板表面粗さ、スクラッチ個数ともに満足のいくものではなかった。結果を表１に示す。
【０１１２】
［比較例６］
（原綿）
実施例１で用いた海島型複合繊維の原綿と同様の原綿を用いた。
【０１１３】
（極細繊維発生型繊維不織布）
上記の海島型複合繊維の原綿を用いたこと以外は、実施例１と同様にして、極細繊維発生型繊維不織布を得た。
【０１１４】
（研磨布）
１、２段目のペーパー速度８００ｍ／分、シート速度５．０ｍ／分（比率：１６０）、３段目のペーパー速度６００ｍ／分、シート速度５．０ｍ／分（比率：１２０）、バッフィングの各段の研削量を２０、１５、５ｇ／ｍ２とし（５０：３８：１２）、トータルバッフィング研削量４０ｇ／ｍ２、最大研削負荷を１０６０Ｗ／ｍでバッフィング研削し起毛された立毛を有する研磨布を作製したこと以外は、実施例１と同様にして研磨布を得た。得られた研磨布は、極細繊維の平均繊維径が０．７３μｍ、厚さが０．５２ｍｍ、目付が１７１ｇ／ｍ２、見かけ密度が０．３２９ｇ／ｃｍ３であった。１段目に対し、２段目の研削比率が高いことから、仕上がり後も、２段目で多く研削した影響が残っており、表面状態が均一なものではなかった。また、研削負荷が１０６０Ｗ／ｍと高かったため、繊維の間の融着が見られた。研磨性能についても、基板表面粗さ、スクラッチ個数ともに満足のいくものではなかった。結果を表１に示す。
【０１１５】
［比較例７］
（原綿）
実施例１で用いた海島型複合繊維の原綿と同様の原綿を用いた。
【０１１６】
（極細繊維発生型繊維不織布）
上記の海島型複合繊維の原綿を用いたこと以外は、実施例１と同様にして、極細繊維発生型繊維不織布を得た。
【０１１７】
（研磨布）
３段バッフィングのトータルバッフィング研削量８９ｇ／ｍ２、最大研削負荷を８７０Ｗ／ｍでバッフィング研削し起毛された立毛を有する研磨布を作製したこと以外は、実施例１と同様にして研磨布を得た。得られた研磨布は、極細繊維の平均繊維径が０．７３μｍ、厚さが０．５０ｍｍ、目付が１５８ｇ／ｍ２、見かけ密度が０．３１６ｇ／ｃｍ３であった。研削量が８９ｇ／ｍ２と多かったため、研削熱により繊維の融着が多数見られた。また、研磨性能についても、基板表面粗さ、スクラッチ個数ともに満足のいくものではなかった。結果を表１に示す。
【０１１８】
【表１】
0005510151.tif 000002
【符号の説明】
【０１１９】
１：球状先端部
２：多角形状先端部
【図１】
0005510151.tif 000003
【図２】
0005510151.tif 000004